(57)【要約】    【構成】  植栽基盤１０はセメント１２内にパルプスラッジ１４を混練して形成され、このパルプスラッジ１４はセメント１２内に連続した空間を形成し、パルプスラッジ１４に接するセメント１２表面が弱アルカリ性である。    【効果】  パルプスラッジ１４は植物の根張空間として利用され、分解されて養分となり、その毛細管現象により水分を吸収し、しかもその微細空間構造により酸素を有するため、パルプスラッジ１４は植物の根に栄養分、水分および酸素を供給する。また、弱アルカリ性の環境下により水分を腐敗し植物の生育を阻害する嫌気性微生物の発生を予防し、適切な植物の生育環境を提供する。【選択図】  図１
2006075135.tif 000002
【特許請求の範囲】
【請求項１】
無機系固化材を基材とし、水分を補給して植物を栽培する植栽基盤において、
生分解性繊維が混練された無機系固化材に好気性微生物に比べて嫌気性微生物の繁殖をより大きく抑制する特定処理を施すようにしたことを特徴とする、植栽基盤。
【請求項２】
前記好気性微生物および前記嫌気性微生物の各々は細菌を含み、
前記特定処理によって前記細菌の繁殖を抑制する、請求項１記載の植栽基盤。
【請求項３】
前記特定処理は固化した無機系固化材の表面のｐＨ値を７．５〜８．０の範囲に収める処理である、請求項１または２記載の植栽基盤。
【請求項４】
前記特定処理は固化した無機系固化材の表面のｐＨ値を８．０〜９．０の範囲に収める処理である、請求項１または２記載の植栽基盤。
【請求項５】
前記無機系固化材はポルトランドセメントであり、
前記特定処理は固化したポルトランドセメントの表面のアルカリ性を中和させる処理である、請求項１ないし４のいずれかに記載の植栽基盤。
【請求項６】
前記生分解性繊維は少なくとも４５％の体積比を有する、請求項１ないし５のいずれかに記載の植栽基盤。
【請求項７】
前記生分解性繊維は植物系繊維である、請求項１ないし６のいずれかに記載の植栽基盤。
【請求項８】
前記生分解性繊維は鉱物繊維である、請求項１ないし６のいずれかに記載の植栽基盤。
【発明の詳細な説明】
【技術分野】
【０００１】
この発明は、植栽基盤およびその製造方法に関し、特にたとえば、植物の生育に用いられる、植栽基盤およびその製造方法に関する。
【背景技術】
【０００２】
従来の植栽基盤の一例が、特許文献１に開示されている。この特許文献１の緑化基盤用コンクリート多孔体では、コンクリートの表面にポリ（Ｎ−ビニルアセトアミド）などの保水性高分子が混合されている。
【特許文献１】特開平９−２６３４６２号公報［Ｃ０４Ｂ  ３８／００、Ａ０１Ｇ  １／００、Ａ０１Ｇ  ７／００、Ｃ０４Ｂ  １６／０４］
【発明の開示】
【発明が解決しようとする課題】
【０００３】
特許文献１の保水性高分子は保水性に優れるが、蒸散性に劣る。このため、水分の過剰供給による根腐れや基盤自体の温度上昇に起因する植物の生育不良などをもたらす恐れがある。
【０００４】
それゆえに、この発明の主たる目的は、植物を良好に生育することができる、植栽基盤およびその製造方法を提供することである。
【課題を解決するための手段】
【０００５】
請求項１の発明は、無機系固化材を基材とし、水分を補給して植物を栽培する植栽基盤において、生分解性繊維が混練された無機系固化材に好気性微生物に比べて嫌気性微生物の繁殖をより大きく抑制する特定処理を施すようにしたことを特徴とする、植栽基盤である。
【０００６】
請求項１の発明では、生分解性繊維は微細空間構造を有する。かかる生分解性繊維を無機系固化材に混練することにより、植栽基盤内に連続した空間を形成される。植物は、こうして形成された空間に根を張る。
【０００７】
また、水分は毛細管現象により生分解性繊維内に吸収される。吸収された水分の一部は植物の根に供給され、吸収された水分の他の一部は植栽基盤内を移動して植栽基盤の表面から蒸散する。植栽基盤の温度上昇は、水分の移動や蒸散によって抑制される。
【０００８】
この無機系固化材に施された特定処理により、水分または植物の根を腐敗させる原因となる嫌気性微生物の繁殖が抑制される。好気性微生物の繁殖は嫌気性微生物の繁殖ほど抑制されず、好気性微生物によって生分解性繊維の分解は促進される。植物は、分解された物質を養分として生育する。
【０００９】
請求項２の発明は、好気性微生物および嫌気性微生物の各々は細菌を含み、特定処理によって細菌の繁殖を抑制する、請求項１記載の植栽基盤である。
【００１０】
請求項２の発明では、微生物は細菌、糸状菌および放線菌を含む。特定処理はこの微生物の中でも細菌に影響を与え、好気性細菌に比べて嫌気性細菌の繁殖をより大きく抑制する。
【００１１】
請求項３の発明は、特定処理は固化した無機系固化材の表面のｐＨ値を７．５〜８．０の範囲に収める処理である、請求項１または２記載の植栽基盤である。
【００１２】
請求項３の発明では、補給された水分はｐＨ値が７．５〜８．０の範囲で調整された無機系固化材の表面に接することで弱アルカリ性を示す。嫌気性細菌の繁殖は、かかる弱アルカリ性の水分の存在によって抑制される。
【００１３】
請求項４の発明は、特定処理は固化した無機系固化材の表面のｐＨ値を８．０〜９．０の範囲に収める処理である、請求項１または２記載の植栽基盤である。
【００１４】
請求項４の発明では、無機系固化材の表面のｐＨ値を高めて８．０〜９．０にすれば、嫌気性細菌だけでなく、好気性細菌も影響を受けて、細菌全体の繁殖が抑制される。細菌の数が減れば、細菌の餌になる糸状菌の繁殖が促される。これにより、糸状菌と共生する高山植物や海浜植物の育成が可能となる。
【００１５】
請求項５の発明は、無機系固化材はポルトランドセメントであり、特定処理は固化したポルトランドセメントの表面のアルカリ性を中和させる処理である、請求項１ないし４のいずれかに記載の植栽基盤である。
【００１６】
請求項５の発明では、ポルトランドセメントは概ね１１〜１２のｐＨ値を有する。中和処理によって、無機系固化材の表面のｐＨ値は７．５〜９．０の範囲に収まる。なお、ポルトランドセメントは汎用性が高く、製品の低コスト化が図られる。
【００１７】
請求項６の発明は、生分解性繊維は少なくとも４５％の体積比を有する、請求項１ないし５のいずれかに記載の植栽基盤である。
【００１８】
請求項６の発明では、４５％の体積比を有する量の生分解性繊維を無機系固化材に混練することで、植栽基盤は十分な量の水分を保持することができる。
【００１９】
請求項７の発明は、生分解性繊維は植物系繊維である、請求項１ないし６のいずれかに記載の植栽基盤である。
【００２０】
請求項７の発明では、植物系繊維は、植物の生育に必要な栄養素の多くを含む。かかる繊維は、好気性微生物などにより分解され、植物の生育を促す養分となる。また、植物系繊維の主成分であるセルロースは、水分を非晶領域に収める。つまり、水分は繊維によって形成された空間だけでなく、非晶領域にも収められる。これにより、保水性は向上する。
【００２１】
請求項８の発明は、生分解性繊維は鉱物繊維である、請求項１ないし６のいずれかに記載の植栽基盤である。
【００２２】
請求項８の発明では、鉱物繊維はカルシウム、鉄、マグネシウムなどミネラルを含む。かかる繊維もまた、好気性微生物によって分解され、あるいは風化し、植物の生育を促す養分となる。
【発明の効果】
【００２３】
この発明によれば、無機系固化材に生分解性繊維を混練し、好気性微生物に比べて嫌気性微生物の繁殖をより大きく抑制する特定処理を施すことにより、植物を良好に生育することができる。
【００２４】
この発明の上述の目的，その他の目的，特徴および利点は、図面を参照して行う以下の実施例の詳細な説明から一層明らかとなろう。
【発明を実施するための最良の形態】
【００２５】
図１に示すこの発明の一実施例である植栽基盤１０は、無機系固化材１２内に生分解性繊維として植物系繊維１４を混練して形成される。
【００２６】
植物系繊維１４は植物やパルプなどから化学的または物理的方法により取り出された繊維である。この植物系繊維１４にたとえばパルプスラッジを用いるが、パルプや布、糸などを用いることもできる。無機系固化材はセメント１２や石膏などである。セメント１２は、たとえばポルトランドセメント、高炉セメント、フライアッシュセメントまたはシリカセメントなどアルカリ性のセメントである。
【００２７】
植栽基盤１０の製造では、ポルトランドセメントペースト１２と水分とを、たとえば１２対５の割合で混ぜる。そこに所定の割合のパルプスラッジ１４を混練し、ブロック状に形成する。それを特定処理し、固化させる。特定処理はたとえば中和処理であり、セメント１２が固化した後に行ってもよいし、セメント１２が固化する前や固化する前後にわたって行ってもよい。この中和処理により、少なくとも固化したセメント１２の表面のｐＨ値を７．５〜８．０の弱アルカリ性に調整して、好気性微生物に比べて嫌気性微生物の繁殖をより大きく抑制する。すなわち、微生物には主に細菌、糸状菌および放線菌があり、この内の細菌はｐＨ値に影響を受けやすい。また、嫌気性微生物の多くは細菌である。このため、パルプスラッジ１４に吸収された水分をｐＨ値が７．５〜８．０のセメント１２表面により弱アルカリ性にすれば、嫌気性細菌は弱アルカリ性の水分に影響を受けて、その繁殖は抑えられる。この弱アルカリ性の水分により好気性細菌の繁殖も抑制されると考えられるが、一般に好気性細菌は酸素を使って強力なエネルギを獲得して、嫌気性細菌より強く、弱アルカリ性の水分内でも強力な一部の好気性細菌は生き残るため、好気性細菌は嫌気性細菌に比べて繁殖する。また、好気性微生物である糸状菌および放線菌は水分のｐＨ値にあまり影響を受けないため、これらの繁殖は抑制されない。したがって、糸状菌、放線菌、および生き残った一部の好気性細菌はパルプスラッジ１４を有機養分に分解する。死んだ細菌はそれ自体が分解されて窒素などの養分となる。
【００２８】
このような植栽基盤１０に水分を補給して、植栽基盤１０の上から種を撒くと、種はパルプスラッジ１４から水分を吸収し、パルプスラッジ１４内に根を進入させる。そして、植物の根はセメント１２内に連続した空間を形成するパルプスラッジ１４を通じて植栽基盤１０内に進入する。このとき、パルプスラッジ１４は多種類の好気性微生物の植物連鎖によりまず糖類やたんぱく質などに分解され、これを基にさらに空気、水または植物の根からの分泌物などが加えられて、炭酸ガス、アンモニア、硝酸塩、リン酸塩などの無機物に変換される。そして、これらは植物が生育するための養分となって、植物の根に吸収される。
【００２９】
また、パルプスラッジ１４は多数の細い繊維が絡み合って形成されることにより、繊維の間に多くの微細な空間が形成されている。このため、水分はパルプスラッジ１４の繊維間の空間に入りパルプスラッジ１４の大きさは変化せず、セメント１２は破壊されない。また、繊維間の空間には多くの酸素も存在する。この酸素は植物の根から吸収されて植物の生育に役立つばかりでなく、好気性微生物を活性化し、反対に酸素が存在すると生息が困難な嫌気性微生物の発生を抑制する。このため、繊維間の空間は好気性微生物などの菌類が生育する空間となる。
【００３０】
このようにして植物が成長すると、植栽基盤１０をそのまま土の中に埋めてもよい。土の中に埋めると、植物は植栽基盤１０から土へ根を延ばしてさらに成長し、自然物に由来するパルプスラッジ１４は分解されて土に戻る。
【００３１】
このように、セメント１２内に連続した空間を形成するパルプスラッジ１４は植物の根張空間および水分の移動通路として利用される。
【００３２】
このパルプスラッジ１４は植物に由来するので、植物が生育するための成分を有しており、分解されると植物生育のための養分になる。また、パルプスラッジ１４は微細空間構造を有するため、毛細管現象により水分を吸収してその水分を植物の根に供給し、かつ多数の空間に存在する酸素も根に供給する。このため、パルプスラッジ１４は植物生育に必要な栄養分、水分および酸素を供給することができる。
【００３３】
そして、植物が成長した植栽基盤１０を土に埋めれば、植物をさらに成長させることができ、しかも植栽基盤１０中の生分解性繊維のパルプスラッジ１４は分解されて土に戻るため、環境に負荷を与えない。
【００３４】
また、パルプスラッジ１４が水分を吸収すると、パルプスラッジ１４内の微細空間およびパルプスラッジ１４の主成分であるセルロースの非晶領域に収められる。水分がセルロースの非晶領域に収められることにより、パルプスラッジ１４の体積が増えるが、体積の増大はパルプスラッジ１４内の多数の微細空間で緩和されるため、パルプスラッジ１４全体の寸法は大きく変化しない。このため、パルプスラッジ１４の吸水分によりセメント１２は破壊されず、植栽基盤１０の強度は低下しない。
【００３５】
この吸収された水分は植栽基盤１０表面のパルプスラッジ１４から蒸散するため、植栽基盤１０の温度上昇が抑えられる。
【００３６】
さらに、パルプスラッジ１４に接するセメント１２の表面をｐＨ値７．５〜８．０にすればパルプスラッジ１４内の水分のｐＨ値は高くならない。このため、セメント１２のｐＨ値を調整した高価なセメント１２を用いたり、ｐＨ値調整剤などを用いてセメント１２のｐＨ値を調整したりしなくても、アルカリ性のポルトランドセメントを用いて、少なくともセメント１２の表面を中和処理するだけで、適当なｐＨ値の水分を得ることができる。したがって、簡単かつ安価に植物生育基盤を製作できる。
【００３７】
さらに、弱アルカリ性の水分は嫌気性微生物などの発生を抑え、植物の健全な生育を妨げる水分の腐食を防ぐことができる。
【００３８】
セメント１２に対するパルプスラッジ１４の配合割合に関して植栽基盤１０の性質を調べた。この結果、植栽基盤１０の吸水分率を図２に、植栽基盤１０の内部温度を図３および図４に、植栽基盤１０のｐＦ値を図５〜図７に、植栽基盤１０の有効水分保持量を図８に示す。
【００３９】
図２の植栽基盤１０の吸水分率測定に、セメント１２に２０〜８０（体積％）のパルプスラッジ１４を混練した植栽基盤１０を用いた。まず、植栽基盤１０全体を水分に浸漬させて、それから１分、２分、５分、６０分、７２０分、１４４０分後に植栽基盤１０を取り出してその重量を測定する。そして、そこから植栽基盤１０の初期重量を引いて植栽基盤１０の吸水分量を求め、さらにその吸水分量を初期重量で割って植栽基盤１０の単位体積あたりの吸水分率（ｇ／ｌ）を算出した。
【００４０】
この測定結果によれば、セメント１２に対するパルプスラッジ１４の配合割合が多いほど、植栽基盤１０の吸水分率は大きく、初期の時間に対する吸水分率の傾きが大きい。このため、植栽基盤１０のパルプスラッジ１４の配合割合が多いほど、植栽基盤１０の吸水分量および吸水分速度は大きいことがわかる。
【００４１】
図３〜図８に示す植栽基盤１０の試験では、サンプル（１）としてセメント１２に０（体積％）のパルプスラッジ１４を混練した植栽基盤１０を用い、サンプル（２）としてセメント１２に２０（体積％）のパルプスラッジ１４を混練した植栽基盤１０を用い、サンプル（３）としてセメント１２に５０（体積％）のパルプスラッジ１４を混練した植栽基盤１０を用い、サンプル（４）としてセメント１２に８０（体積％）のパルプスラッジ１４を混練した植栽基盤１０を用いた。
【００４２】
図３の植栽基盤１０の温度測定では、測定を始める前に、まず各サンプルを１２時間水に浸漬してサンプルのパルプスラッジ１４に水分を飽和させた。測定第１日目の午前９時にこれを屋外に並べて放置し、サンプルの内部温度を測定した。この測定結果によれば、サンプル（１）の温度は全サンプルの中で最も高く、サンプル（１）およびサンプル（２）はほぼ一日中気温より高い温度を示した。これに対して、サンプル（３）およびサンプル（４）の温度は気温より低く、ほぼ同程度の温度を示したが、１３時ごろからサンプル（３）の温度はサンプル（４）の温度より高くなり始めた。
【００４３】
図４の植栽基盤１０の温度測定では、図３のサンプルに水分を与えずに引き続き、測定第２日目のサンプルの内部温度を測定した。この測定結果によれば、サンプル（１）、サンプル（２）およびサンプル（３）の温度は気温より高い温度を示し、その中でもサンプル（１）の温度が最も高く、サンプル（３）の温度が最も低かった。サンプル（４）の温度は気温とほぼ同等の温度を示していたが、１３時ごろから温度が上昇し始めた。
【００４４】
図３および図４によれば、セメント１２に対するパルプスラッジ１４の配合割合が多いほど、植栽基盤１０の温度は低く、長時間にわたって温度上昇は抑えられた。植栽基盤１０の温度が低いのは、パルプスラッジ１４の配合割合が多いほど、植栽基盤１０内に保持される水分量が多いため、多くの水分が蒸散して植栽基盤１０の温度が低下したからであると思われる。また、植栽基盤１０の温度上昇が長時間にわたって抑えられたのは、パルプスラッジ１４の配合割合が多いほど、植栽基盤１０内のパルプスラッジ１４の連続性が良く、水分は植栽基盤１０内から表面へ移動して長時間にわたって蒸散したからであると思われる。
【００４５】
次に、サンプル（２）、サンプル（３）およびサンプル（４）の有効水分保持量を図５〜図７より求める。１．８〜３．０のｐＦ値を示す水分量は有効水分保持量と言い、植物の生育に適した水分量である。図５よりサンプル（２）の有効水分保持量ａは０．１（ｇ／１００ｃｃ）つまり１（ｌ／ｍ3）で、図６よりサンプル（３）の有効水分保持量ｂは１０．２（ｇ／１００ｃｃ）つまり１０２（ｌ／ｍ3）で、図７よりサンプル（４）の有効水分保持量ｅは１８．１（ｇ／１００ｃｃ）つまり１８１（ｌ／ｍ3）である。有効水分保持量に関して、「財団法人  日本造園学会」で提案された「緑化基盤土壌の評価因子とその分級」によれば、有効水分保持量が８０〜１２０（ｌ／ｍ3）の緑化基盤土壌の分級は「良」であり、１２０（ｌ／ｍ3）以上の緑化基盤土壌の分級は「優」である。サンプル（３）の有効水分保持量は「良」を示し、サンプル（４）は「優」を示すため、サンプル（３）およびサンプル（４）は緑化基盤土壌として適していると評価できる。
【００４６】
この「緑化基盤土壌の評価因子とその分級」により「良」となるパルプスラッジ１４の配合割合を図８から求める。「良」を示す有効水分保持量：８０（ｌ／ｍ3）では、パルプスラッジ１４の配合割合は約４５（体積％）である。よって、有効水分保持量の点からセメント１２に４５（体積％）以上のパルプスラッジ１４を混練した植栽基盤１０は緑化基盤土壌として適していると評価できる。
【００４７】
なお、生分解性繊維として植物繊維の代わりにまたは植物繊維と共に鉱物繊維も用いることができる。鉱物繊維は、たとえばロックウール、スラグウール、ガラスウール、セラミックウールなどの人造鉱物繊維やセピオライトなどの天然鉱物繊維がある。このような鉱物繊維は酸化ケイ素などを主成分とし、カルシウム、鉄、マグネシウムなど植物の生育に必要な成分を含む。このため、鉱物繊維は風化したり細菌により分解されたりして、植物の養分となる。
【００４８】
また、植栽基盤１０にセメント１２を使用したが、セメント１２に砂や石などを加えたモルタルやコンクリートなどを使用してもよい。モルタルやコンクリートを用いることにより強度を必要とする場所にも植栽基盤１０を用いることができる。また、セメント１２に炭などを配合してもよい。
【００４９】
さらに、パルプスラッジ１４およびセメント１２は固化するまで簡単に変形するため、図９に示す時計１６の枠に用いたり、図１０に示すペンたて１８の一部に用いたりすることができる。また、ブロックにしたりそのまま吹き付けたりして屋上や壁に敷くと、植栽基盤１０としてだけでなく、ヒートアイランド現象の対策としても用いられる。さらに、挿し木の切断面にカルスができにくく、一般的に挿し木が難しいとされている桜も、植栽基盤１０の軟らかい間に挿し木をすれば、植栽基盤１０の嫌気性微生物抑制作用により切断面は腐食しない。このため、切断面にカルスができなくても桜の挿し木から根を出すことができる。
【００５０】
さらに、植栽基盤１０のｐＨ値が７．５〜８．０であるのに対して、植栽基盤１０のｐＨ値を８．０〜９．０に高めてもよい。このセメント１２表面のｐＨ値が高い植栽基盤１０は高山植物または海浜植物などの生育に利用される。すなわち、上記の通り、植栽基盤１０のｐＨ値を７．５〜８．０にすれば、強力な好気性細菌の一部は生き残ることができるため、好気性細菌に比べて嫌気性細菌の繁殖は抑制された。これに対して、セメント１２の表面のｐＨ値を８．０〜９．０に高めれば、嫌気性細菌だけでなく強力な好気性細菌の繁殖も抑制され、細菌全体の繁殖が抑制される。このため、細菌の餌になる糸状菌の繁殖が促され、糸状菌と共生する高山植物や海浜植物の育成が可能となる。
【００５１】
このｐＨ値を８．０〜９．０に高め、セメント１２に５０（体積％）のパルプスラッジ１４を混練した植栽基盤１０を用いて、約１ヶ月の温度変化を測定した。この際、一般の素焼きの鉢を基準として用い、植栽基盤１０と同じ条件で温度を測定した。この測定では、まず植栽基盤１０および素焼きの鉢に水分を十分に与えて、これらを屋外に放置して、１日のこれらの表面の最高温度および最低温度を毎日測定した。この結果、図１１によれば、より常に低く、約１ヶ月の植栽基盤１０と素焼きの鉢との平均最高温度の差は３．１度であった。また、図１２によれば、植栽基盤１０の最低温度は素焼きの鉢の最低温度より僅かに低く、約１ヶ月の植栽基盤１０と素焼きの鉢との平均最低温度の差は０．１９度であった。この平均最高温度の差：３．１度と平均最低温度の差：０．１９度とを足して２で割って、一日の植栽基盤１０と素焼きの鉢との温度差：１．６４５度とした。つまり、１日を通して平均１．６４５度、植栽基盤１０の温度は素焼きの鉢の温度より低い。このため、植栽基盤１０内の温度は気温より１．６４５度低いと考えられる。このことに基づいて、植栽基盤１０内の暖かさの指数を求めた。
【００５２】
暖かさの指数は月の平均気温が基準温度を越える月を植物が生育できる期間と仮定して算出される一種の積算温度であり、植物の分布帯と関係すると考えられている。具体的には、月平均気温が基準温度を越す月の平均気温から基準温度を引いた値を積算して求められる。この場合、基準温度を５度とし、気温に京都府の平成１４年１２月〜平成１５年１１月の気温を用いた。この結果、表１より京都府の１年間の暖かさ指数は、京都府の各月の平均気温から基準温度の５度を引いた値を積算して求められ、１２８である。これに対して、植栽基盤１０内の温度は気温より１．６４５度低いと考えるため、各月の植栽基盤１０内の平均温度は京都府の各月の平均気温から１．６４５度を引いた値である。そして、表２より植栽基盤１０の暖かさの指数は、この値から基準温度の５度を引いた値を積算した、１１２である。したがって、植栽基盤１０の暖かさ指数：１１２は京都府の暖かさ指数：１２８より１６低いため、京都府にいながら１６低い暖かさ指数で育つ高山植物をこの植栽基盤１０で育てることができる。
【００５３】
【表１】
2006075135.tif 000003
【００５４】
【表２】
2006075135.tif 000004
【００５５】
また、パルプスラッジ１４の配合割合を変えることにより植栽基盤１０内の温度を調整することができる。このため、パルプスラッジ１４の配合割合および上記の通りセメント１２の表面のｐＨ値を調整することにより、多くの種類の植物を植栽基盤１０で育てることができる。
【図面の簡単な説明】
【００５６】
【図１】この発明の一実施例の植栽基盤を示す断面図である。
【図２】植栽基盤のセメントに対するパルプスラッジの配合割合と、植栽基盤の単位体積当たりの吸水分率との関係を示すグラフである。
【図３】測定第１日目の植栽基盤の内部温度の経時変化を示すグラフである。
【図４】測定第２日目の植栽基盤の内部温度の経時変化を示すグラフである。
【図５】セメントに対して２０（体積％）のパルプスラッジを混練した植栽基盤に保有されている水分量と、その植栽基盤のｐＦ値との関係を示すグラフである。
【図６】セメントに対して５０（体積％）のパルプスラッジを混練した植栽基盤に保有されている水分量と、その植栽基盤のｐＦ値との関係を示すグラフである。
【図７】セメントに対して８０（体積％）のパルプスラッジを混練した植栽基盤に保有されている水分量と、その植栽基盤のｐＦ値との関係を示すグラフである。
【図８】植栽基盤のセメントに対するパルプスラッジの配合割合と、植栽基盤の有効水分保持量との関係を示すグラフである。
【図９】時計の枠に植栽基盤を用いた状態を示す斜視図である。
【図１０】ペンたての一部に植栽基盤を用いた状態を示す斜視図である。
【図１１】１ヶ月の植栽基盤および素焼きの鉢の最高温度、ならびに最高気温を示すグラフである。
【図１２】１ヶ月の植栽基盤および素焼きの鉢の最低温度、ならびに最低気温を示すグラフである。
【符号の説明】
【００５７】
１０…植栽基盤
１２…セメント
１４…パルプスラッジ
【図１】
2006075135.tif 000005
【図２】
2006075135.tif 000006
【図３】
2006075135.tif 000007
【図４】
2006075135.tif 000008
【図５】
2006075135.tif 000009
【図６】
2006075135.tif 000010
【図７】
2006075135.tif 000011
【図８】
2006075135.tif 000012
【図９】
2006075135.tif 000013
【図１０】
2006075135.tif 000014
【図１１】
2006075135.tif 000015
【図１２】
2006075135.tif 000016